먼저 , 상기 구조식 으로 나타내 는 8 - 메 톡 시 카르보닐 - 8 - 메틸 테트라 시 클로 [ 4 . 4 . 0 . 12 , 5 . 17 , 10 ] - 3 - 도데 센 50 g , 분자량 조절 제 인 1 - 헥 센 2 . 3 g 및 톨루엔 100 g 을 , 질소 치환 한 반응 용기 에 주입 하 고 , 80 ℃ 로 가열 하 였 다 . 이것 에 트리 에틸 알루미늄 ( 0 . 6 몰 / ℓ) 의 톨루엔 용액 0 . 09 ㎖, 메탄올 변성 WCl 6 의 톨루엔 용액 ( 0 . 025 몰 / ℓ) 0 . 29 ㎖ 를 첨가 하 고 , 80 ℃ 에서 3 시간 반응 시킴 으로써 중합체 를 얻 었 다 . 이어서 , 얻 어 진 개환 공중 합체 용액 을 오토클레이브 에 넣 고 , 추가 로 톨루엔 을 100 g 첨가 하 였 다 . 수소 첨가 촉매 인 RuHCl ( CO ) [ P ( C 6 H 5 ) ] 3 을 모노머 주 입량 에 대해 2500 ppm 첨가 하 고 , 수소 가스 압 을 9 ∼ 10 ㎫ 로 하 여 , 160 ∼ 165 ℃ 에서 3 시간 의 반응 을 실시 하 였 다 . 반응 종료 후 , 다량 의 메탄올 용액 에 침전 시킴 으로써 수소 첨가물 을 얻 었 다 . 얻 어 진 개환 중합체 의 수소 첨가물 인 시클로올레핀 계 수지 COP 는 , 유리 전이 온도 ( Tg ) ＝ 167 ℃, 중량 평균 분자량 ( Mw ) ＝ 13 . 5 × 104 , 분자량 분포 ( Mw / Mn ) ＝ 3 . 06 이 었 다 .